(57)【要約】【課題】分散染料や顔料を微粒化させることができ、更には、優れた濡れ性、分散安定性を有する分散用組成物、分散体及びこれらを用いたインク組成物、並びにこれらの製造方法を提供することを目的とする。【解決手段】（Ａ）分散剤（下記Ｂ及びＣを除く）：８５〜９９．８９質量％、（Ｂ）アセチレングリコール及び／又はアセチレングリコールのエトキシル化体：０．０１〜５質量％、（Ｃ）重量平均分子量が１，５００〜２０，０００であり、エチレンオキサイドの含有量が２０〜９０質量％、プロピレンオキサイドの含有量が１０〜８０質量％のポリオキシ（エチレン・プロピレン）ブロックポリマーから選ばれる１種又は２種以上：０．１〜１０質量％を含有することを特徴とする分散用組成物、これを用いた分散体及びインク組成物、並びにこれらの製造方法。【選択図】なし【特許請求の範囲】
【請求項１】
（Ａ）分散剤（下記（Ｂ）及び（Ｃ）を除く）：８５〜９９．８９質量％、
（Ｂ）下記式（１）
【化１】
2020037101.tif 000011
（式中、Ｒ1及びＲ2はそれぞれ炭素数１〜５のアルキル基を示す。）
で表されるアセチレングリコール及び／又は下記式（２）
【化２】
2020037101.tif 000012
（式中、Ｒ3及びＲ4はそれぞれ炭素数１〜５のアルキル基を示し、ｍ及びｎはそれぞれ０．５〜２５の正数であり、ｍ＋ｎは１〜４０である。）
で表されるアセチレングリコールのエトキシル化体：０．０１〜５質量％、
（Ｃ）下記式（３）
ＨＯ（Ｃ2Ｈ4Ｏ）ｗ（Ｃ3Ｈ6Ｏ）ｘ（Ｃ2Ｈ4Ｏ）ｙ Ｈ      （３）
（式中、ｗ、ｘ、ｙは正数である。）
で表される重量平均分子量が１，５００〜２０，０００であり、エチレンオキサイドの含有量が２０〜９０質量％、プロピレンオキサイドの含有量が１０〜８０質量％のポリオキシ（エチレン・プロピレン）ブロックポリマーから選ばれる１種又は２種以上：０．１〜１０質量％
を含有することを特徴とする分散用組成物。
【請求項２】
（Ａ）分散剤の重量平均分子量が１００以上である請求項１記載の分散用組成物。
【請求項３】
（Ｃ）ポリオキシ（エチレン・プロピレン）ブロックポリマーのエチレンオキサイドの含有量が３５〜９０質量％、プロピレンオキサイドの含有量が１０〜６５質量％である請求項１又は２記載の分散用組成物。
【請求項４】
（Ｃ）ポリオキシ（エチレン・プロピレン）ブロックポリマーの重量平均分子量が５，０００〜２０，０００である請求項１〜３のいずれか１項記載の分散用組成物。
【請求項５】
請求項１〜４のいずれか１項記載の分散用組成物と、分散染料及び／又は顔料と、水性溶媒とを含有することを特徴とする分散体。
【請求項６】
請求項５記載の分散体を含有することを特徴とするインク組成物。
【請求項７】
請求項１〜４のいずれか１項記載の分散用組成物と、分散染料及び／又は顔料と、水性溶媒とを混合分散する工程を含むことを特徴とする分散体の製造方法。
【請求項８】
請求項１〜４のいずれか１項記載の分散用組成物と、分散染料及び／又は顔料と、水性溶媒とを混合分散して分散体を得る工程と、該分散体と、水、水溶性有機溶媒、樹脂、紫外線吸収剤、酸化防止剤、ｐＨ調整剤、防腐剤及び粘度調整剤の群から選ばれる少なくとも１種の物質とを混合する工程とを含むことを特徴とするインク組成物の製造方法。
【発明の詳細な説明】
【技術分野】
【０００１】
本発明は、特に、分散染料や顔料を分散させるために用いられる分散用組成物、分散体及びインク組成物、並びにこれらの製造方法に関する。
【背景技術】
【０００２】
従来から、分散染料や顔料はインクの着色剤として使用されている。分散染料や顔料をインクに使用する場合は、微粒子化した分散染料や顔料を水に分散させる必要がある。しかしながら、分散染料や顔料は水に不溶であるため、分散染料や顔料を分散状態にして、長期間安定に保つためには分散剤が重要となる。一方、近年においては画像の精細性向上のために分散染料や顔料の粒子径を小さくすることが望まれており、小粒径化のため各種分散方式、分散プロセス条件が提案されているが、微細にし、かつ安定に媒体に分散しなければ良好な透明度、精細度および発色性が得られないばかりか、さらにインクジェット用インクにおいてはノズルの目詰まりの原因となる。しかしながら一般的に、分散染料や顔料の機械的粉砕・分散による微粒化程度には実務上限界がある。
【０００３】
これまで分散剤としては種々の化合物が用いられてきた。例えば、特許文献１では分散染料の分散剤として芳香族スルホン酸塩、リグニンスルホン酸塩を用いている。また特許文献２では高分子分散剤としてスチレン−アクリル酸共重合体、スチレン−メタアクリル酸共重合体、スチレン−マレイン酸共重合体、ナフタレンスルホン酸ナトリウムホルマリン縮合物等が用いられている。
【０００４】
しかしながら、上記分散剤を用いて得られた分散染料や顔料分散体を含有したインクは、分散剤が高分子量の樹脂或いは界面活性剤であるため、分散染料や顔料の平均粒子径が大きく、吐出安定性や液安定性に劣るものであった。
【０００５】
そこで、複数の分散剤を用いる方法も試みられている。例えば、特許文献３では、分散剤として、ノニオン性界面活性剤であるポリオキシエチレン−β−ナフチルエーテルとアニオン性界面活性剤であるナフタレンスルホン酸ナトリウムホルマリン縮合物とを併用することが記載されている。さらに、特許文献４では、ナフタレンスルホン酸ナトリウムホルマリン縮合物、ポリカルボン酸グラフトポリマー及びポリオキシエチレンスチリルフェニルエーテルから選ばれる２種類以上を含有する顔料分散体が開示されている。
【０００６】
さらに、分散剤と界面活性剤を併用する方法も試みられている。例えば、特許文献５では分散剤と２種以上の界面活性剤を併用することが開示されており、特許文献６では、分散剤と硫酸エステル系界面活性剤と、ＨＬＢ値が６．０以下であるアセチレングリコール系界面活性剤を含む組成物が開示されている。しかしながら、いずれの場合も分散染料や顔料を微粒化させる能力が悪く、その分散性能には改良の余地があった。
【先行技術文献】
【特許文献】
【０００７】
【特許文献１】特開２０００−２３９９８０号公報
【特許文献２】特開２００７−２２４２１０号公報
【特許文献３】特開２００８−０３８０７５号公報
【特許文献４】特開２０１０−１１１８２６号公報
【特許文献５】特開２０１６−０６０７７２号公報
【特許文献６】特開２０１８−０５３０３５号公報
【発明の概要】
【発明が解決しようとする課題】
【０００８】
本発明は、上記事情に鑑みなされたもので、分散染料や顔料を微粒化させることができ、更には、優れた濡れ性、分散安定性を有する分散用組成物、分散体及びこれを用いたインク組成物、並びにこれらの製造方法を提供することを目的とする。
【課題を解決するための手段】
【０００９】
本発明者は、上記目的を達成するため鋭意検討を行った結果、分散剤と、下記式（１）及び／又は下記式（２）で示されるアセチレングリコール系界面活性剤と、特定のエチレンオキサイド付加モル数及び分子量範囲のポリオキシ（エチレン・プロピレン）ブロックポリマーを配合した分散用組成物を用いると、分散染料や顔料を微粒化させることができ、更には、優れた濡れ性、分散安定性を有することを見出し、本発明をなすに至ったものである。
【００１０】
従って、本発明は、下記の分散用組成物、分散体及びこれを用いたインク組成物、並びにこれらの製造方法を提供する。
１．（Ａ）分散剤（下記（Ｂ）及び（Ｃ）を除く）：８５〜９９．８９質量％、
（Ｂ）下記式（１）
【化１】
2020037101.tif 000002
（式中、Ｒ1及びＲ2はそれぞれ炭素数１〜５のアルキル基を示す。）
で表されるアセチレングリコール及び／又は下記式（２）
【化２】
2020037101.tif 000003
（式中、Ｒ3及びＲ4はそれぞれ炭素数１〜５のアルキル基を示し、ｍ及びｎはそれぞれ０．５〜２５の正数であり、ｍ＋ｎは１〜４０である。）
で表されるアセチレングリコールのエトキシル化体：０．０１〜５質量％、
（Ｃ）下記式（３）
ＨＯ（Ｃ2Ｈ4Ｏ）ｗ（Ｃ3Ｈ6Ｏ）ｘ（Ｃ2Ｈ4Ｏ）ｙ Ｈ      （３）
（式中、ｗ、ｘ、ｙは正数である。）
で表される重量平均分子量が１，５００〜２０，０００であり、エチレンオキサイドの含有量が２０〜９０質量％、プロピレンオキサイドの含有量が１０〜８０質量％のポリオキシ（エチレン・プロピレン）ブロックポリマーから選ばれる１種又は２種以上：０．１〜１０質量％
を含有することを特徴とする分散用組成物。
２．（Ａ）分散剤の重量平均分子量が１００以上である上記１記載の分散用組成物。
３．（Ｃ）ポリオキシ（エチレン・プロピレン）ブロックポリマーのエチレンオキサイドの含有量が３５〜９０質量％、プロピレンオキサイドの含有量が１０〜６５質量％である上記１又は２記載の分散用組成物。
４．（Ｃ）ポリオキシ（エチレン・プロピレン）ブロックポリマーの重量平均分子量が５，０００〜２０，０００である上記１〜３のいずれかに記載の分散用組成物。
５．上記１〜４のいずれかに記載の分散用組成物と、分散染料及び／又は顔料と、水性溶媒とを含有することを特徴とする分散体。
６．上記５記載の分散体を含有することを特徴とするインク組成物。
７．上記１〜４のいずれかに記載の分散用組成物と、分散染料及び／又は顔料と、水性溶媒とを混合分散する工程を含むことを特徴とする分散体の製造方法。
８．上記１〜４のいずれかに記載の分散用組成物と、分散染料及び／又は顔料と、水性溶媒とを混合分散して分散体を得る工程と、該分散体と、水、水溶性有機溶媒、樹脂、紫外線吸収剤、酸化防止剤、ｐＨ調整剤、防腐剤及び粘度調整剤の群から選ばれる少なくとも１種の物質とを混合する工程とを含むことを特徴とするインク組成物の製造方法。
【発明の効果】
【００１１】
本発明の分散用組成物によれば、分散染料や顔料を微粒化させることができる。また、この分散用組成物を用いた分散体及びインク組成物は、優れた濡れ性を発揮すると共に、分散安定性を経時変化することなく発揮し得るものである。
【発明を実施するための形態】
【００１２】
本発明の分散用組成物は、（Ａ）分散剤（下記（Ｂ）及び（Ｃ）を除く）：８５〜９９．８９質量％、
（Ｂ）下記式（１）
【化３】
2020037101.tif 000004
（式中、Ｒ1及びＲ2はそれぞれ炭素数１〜５のアルキル基を示す。）
で表されるアセチレングリコール及び／又は下記式（２）
【化４】
2020037101.tif 000005
（式中、Ｒ3及びＲ4はそれぞれ炭素数１〜５のアルキル基を示し、ｍ及びｎはそれぞれ０．５〜２５の正数であり、ｍ＋ｎは１〜４０である。）
で表されるアセチレングリコールのエトキシル化体：０．０１〜５質量％、
（Ｃ）下記式（３）
ＨＯ（Ｃ2Ｈ4Ｏ）ｗ（Ｃ3Ｈ6Ｏ）ｘ（Ｃ2Ｈ4Ｏ）ｙ Ｈ      （３）
（式中、ｗ、ｘ、ｙは正数である。）
で表される重量平均分子量が１，５００〜２０，０００であり、エチレンオキサイドの含有量が２０〜９０質量％、プロピレンオキサイドの含有量が１０〜８０質量％のポリオキシ（エチレン・プロピレン）ブロックポリマーから選ばれる１種又は２種以上：０．１〜１０質量％を含有する。
【００１３】
（Ａ）成分の分散剤については、下記（Ｂ）及び（Ｃ）を除く公知の分散剤であれば、特に限定されず、高分子分散剤、低分子界面活性剤等を挙げることができるが、分子量（重量平均分子量）が１００以上の化合物がよく、インクの保存安定性の点からは高分子分散剤の使用が好ましい。低分子とは分子量（重量平均分子量）が１，０００以下、好ましくは１００以上の分子を意味し、高分子とは分子量（重量平均分子量）が１，０００を超える分子をいうが、好ましくは３，０００〜２０，０００の分子量の高分子分散剤である。なお、上記の分子量（重量平均分子量）はＪＩＳ  Ｋ  ７２５２に準拠して測定したものであり、好ましくは上記数値範囲の重量平均分子量を有する分散剤を用いることができる。
【００１４】
高分子分散剤としては、例えば、アラビアゴム、トラガントゴムなどの天然ゴム類、サポニンなどのグルコシド類、メチルセルロース、カルボキシセルロース、ヒドロキシメチルセルロースなどのセルロース誘導体、リグニンスルホン酸塩（Ｎａ，Ｋ、Ｃａ，Ｍｇ）ホルマリン縮合物、セラックなどの天然高分子、ポリアクリル酸塩、スチレン−無水マレイン酸共重合物、オレフィン−無水マレイン酸共重合物、ポリスチレンスルホン酸塩（Ｎａ，Ｋ）、アクリルアミド−アクリル酸共重合物、アルギン酸ソーダ、スチレン−アクリル酸共重合物の塩、ビニルナフタレン−マレイン酸共重合物の塩、ナフタレンスルホン酸ホルマリン縮合物の塩などの陰イオン性高分子やポリビニルアルコール、ポリアルキレンポリアミン、ポリアクリルアミド、ポリビニルピロリドン、ポリエチレングリコールなどの非イオン性高分子などが挙げられる。中でも、メチルセルロース、カルボキシセルロース、ヒドロキシメチルセルロースなどのセルロース誘導体、リグニンスルホン酸塩（Ｎａ，Ｋ）、もしくはそのホルマリン縮合物、セラックなどの天然高分子、ポリアクリル酸塩（Ｎａ，Ｋ）、スチレン−無水マレイン酸共重合物、オレフィン−無水マレイン酸共重合物、ポリスチレンスルホン酸塩（Ｎａ，Ｋ）、アクリルアミド−アクリル酸共重合物、アルギン酸ソーダ、スチレン−アクリル酸共重合物の塩（Ｎａ，Ｋ）、ビニルナフタレン−マレイン酸共重合物の塩（Ｎａ，Ｋ）、ナフタレンスルホン酸ホルマリン縮合物の塩（Ｎａ，Ｋ）、ポリビニルアルコール、ポリアルキレンポリアミン、ポリアクリルアミド、ポリビニルピロリドン、ポリエチレングリコールが好ましい。
【００１５】
また、低分子界面活性剤としては、例えば、カルボン酸塩型（カルボン酸塩、エーテルカルボン酸塩、アシルアミノ酸塩等）、硫酸エステル塩型（硫酸エステル塩、エーテル硫酸エステル塩、アマイドエーテル硫酸エステル塩等）、スルホン酸塩型（スルホン酸塩、スルホコハク酸塩、アシルタウリン酸塩、イセチオン酸塩等）、リン酸エステル塩型（アルキルモノリン酸エステルＮａ塩、アルキルトリリン酸エステルＮａ塩、ポリオキシエチレンアルキルエーテルリン酸エステル塩、ジ（トリ）ポリオキシエチレンアルキルエーテルリン酸エステルＮａ塩、トリポリオキシエチレンアルキルエーテルリン酸等）などの陰イオン界面活性剤、オキシエチレン鎖型（エーテル型、エーテルエステル型、オキシエチレン鎖・オキシプロピレン鎖付加型、エチレンジアミン−オキシプロピレン鎖・オキシエチレン鎖付加型等）、水酸基含有型（ソルビタンエステル、グリセライド、ポリグリセリンのアルキル脂肪酸（モノ、ポリ）エステル、ポリグリセリン縮合リシノレイン酸エステル、有機酸モノグリセリド、プロピレングリコール脂肪酸エステル、ショ糖脂肪酸エステル、アルキルグリセリルエーテル、アルキルポリグルコシド、レシチン等）などの非イオン界面活性剤が挙げられる。これらの各化合物は１種または２種以上を適宜選択しても使用できる。
【００１６】
（Ａ）成分の配合量は、有効成分として分散用組成物全体の８５〜９９．８９質量％であり、好ましくは９０〜９９．８質量％である。（Ａ）成分の配合量が８５質量％未満であると、分散染料の分散不良が発生し、９９．８９質量％を超えると、泡の発生が多くなる。
【００１７】
本発明の分散用組成物の（Ｂ）成分は、下記式（１）で示されるアセチレングリコール及び／又は下記式（２）で示されるアセチレングリコールのエトキシル化体から選ばれる１種又は２種以上のアセチレングリコール類である。
【化５】
2020037101.tif 000006
（式中、Ｒ1及びＲ2はそれぞれ炭素数１〜５のアルキル基を示す。）
【化６】
2020037101.tif 000007
（式中、Ｒ3及びＲ4はそれぞれ炭素数１〜５のアルキル基を示し、ｍ及びｎはそれぞれ０．５〜２５の正数であり、ｍ＋ｎは１〜４０である。）
【００１８】
ここで、上記式（２）で示されるエトキシル化体中のエチレンオキサイド付加モル総数は１〜４０モル、好ましくは２〜１２モルである。エチレンオキサイドの付加モル総数が４０モルを超えた場合、インク組成物の静的及び動的表面張力が大きくなる。
【００１９】
（Ｂ）成分であるこれらのアセチレングリコール類は、その１種を単独で又は２種以上を混合して使用することができ、本発明の分散用組成物を調整する際に用いられる量は、０．０１〜５質量％であり、好ましくは０．１〜１質量％である。０．０１質量％未満であると動的表面張力が上昇し、高速印刷時のハジキ発生の原因になり、５質量％を超えると水への溶解性が悪くなり、配合した際に凝集物が発生し、表面張力低下効果が得られず、ハジキが発生したり低温放置安定性が著しく低下し、配合困難になる。
【００２０】
（Ｃ）成分のポリオキシ（エチレン・プロピレン）ブロックポリマーは、下記式（３）ＨＯ（Ｃ2Ｈ4Ｏ）ｗ（Ｃ3Ｈ6Ｏ）ｘ（Ｃ2Ｈ4Ｏ）ｙ Ｈ      （３）
（式中、ｗ、ｘ、ｙは正数である。）で表される。ｗ＋ｙは１０〜２００が好ましく、ｘは１０〜５０であることが好ましい。具体的には、例えば、
ＨＯ（Ｃ2Ｈ4Ｏ）ｗ（Ｃ3Ｈ6Ｏ）20（Ｃ2Ｈ4Ｏ）ｙ Ｈ（但し、ｗ＋ｙ＝２７）、
ＨＯ（Ｃ2Ｈ4Ｏ）ｗ（Ｃ3Ｈ6Ｏ）30（Ｃ2Ｈ4Ｏ）ｙ Ｈ（但し、ｗ＋ｙ＝１６０）、
ＨＯ（Ｃ2Ｈ4Ｏ）ｗ（Ｃ3Ｈ6Ｏ）35（Ｃ2Ｈ4Ｏ）ｙ Ｈ（但し、ｗ＋ｙ＝３０）、
ＨＯ（Ｃ2Ｈ4Ｏ）ｗ（Ｃ3Ｈ6Ｏ）35（Ｃ2Ｈ4Ｏ）ｙ Ｈ（但し、ｗ＋ｙ＝４８）、
ＨＯ（Ｃ2Ｈ4Ｏ）ｗ（Ｃ3Ｈ6Ｏ）20（Ｃ2Ｈ4Ｏ）ｙ Ｈ（但し、ｗ＋ｙ＝１５５）
等を挙げることができ、その１種を単独で又は２種以上を混合して使用することができる。
【００２１】
なお、これら（Ｃ）成分の重量平均分子量は１，５００〜２０，０００であり、特に５，０００〜２０，０００であることが好ましく、分子量が１，５００未満では、可溶化能が低下し、水への溶解能が低下するため、インキに配合した際不溶解物が発生し、２０，０００を超えた場合は、動的表面張力が大きいため、印刷時の滲みの原因になる。なお、上記の重量平均分子量はゲル浸透クロマトグラフィー（ＧＰＣ）で測定した値である。
【００２２】
また、エチレンオキサイドの含有量は２０〜９０質量％であり、特に３５〜９０質量％であることが好ましく、含有量が２０質量％未満では、可溶化能が低下し凝集物が発生するし、９０質量％を超えると可溶化能がアップするものの、動的表面張力が大きくなり、高速塗工時にハジキが発生する。
【００２３】
プロピレンオキサイドの含有量についても１０〜８０質量％であり、より好ましくは１０〜６５質量％である。エチレンオキサイドの含有量がプロピレンオキサイドの含有量よりも多くなることがさらに好ましい。
【００２４】
本発明の分散用組成物を調整する際に用いられる（Ｃ）成分の量は０．１〜１０質量％であり、好ましくは０．５〜５質量％である。０．１質量％未満では、成分（Ｂ）の十分な可溶化が行われず、水溶性が低下し、配合した際に凝集物の発生が生じ、１０質量％を超えると配合時の泡立ちが多くなったり、動的表面張力が高くなるなどして塗工ムラやハジキが発生する。
【００２５】
本発明の分散用組成物は（Ａ）成分、（Ｂ）成分、（Ｃ）成分を含むものであり、（Ａ）＋（Ｂ）＋（Ｃ）＝１００質量％の組成になるものである。
【００２６】
本発明の分散体は、上記の分散用組成物と、分散染料及び／又は顔料と、水性溶媒とを含むものであり、特に、インク組成物として用いることが好適である。
【００２７】
上記分散体の構成成分について以下に説明する。
本発明の分散体において、分散用組成物の配合量は、有効成分として分散染料及び顔料の１００質量部に対して１〜１００質量部であることが好ましく、１０〜９０質量部であることがより好ましく、３０〜８０質量部であることが更に好ましい。分散用組成物の配合量が少なすぎると、分散染料や顔料を十分に分散させることができず、また、分散用組成物の配合量が多すぎると、分散体中に分散染料や顔料に吸着していない分散剤が多く存在することになり好ましくない。
【００２８】
分散染料は、特に限定されず公知のものを使用することができる。分散染料は、ベンゼンアゾ系（モノアゾ、ジスアゾ）、複素環アゾ系（チアゾールアゾ、ベンゾチアゾールアゾ、ピリドンアゾ、ピラゾロンアゾ、チオフェンアゾ等）、アントラキノン系、縮合系（キノフタロン、スチリル、クマリン等）等の化学構造に分類され、水溶性基をもたないため水に難溶で、分子量が２，０００以下で他の染料に比べて小さい等の特徴を有するものである。
【００２９】
本発明に好ましく使用できる分散染料を以下に例示する。
Ｃ．Ｉ．Ｄｉｓｐｅｒｓｅ  Ｙｅｌｌｏｗ  ３、４、５、７、９、１３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１１４、１１６、１１８、１１９、１２２、１２４、１２６、１３５、１４０、１４１、１４９、１６０、１６２、１６３、１６４、１６５、１７９、１８０、１８２、１８３、１８６、１９２、１９８、１９９、２０２、２０４、２１０、２１１、２１５、２１６、２１８、２２４などの黄色染料；
Ｃ．Ｉ．Ｄｉｓｐｅｒｓｅ  Ｏｒａｎｇｅ  １、３、５、７、１１、１３、１７、２０、２１、２５、２９、３０、３１、３２、３３、３７、３８、４２、４３、４４、４５、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２などの橙色染料；
Ｃ．Ｉ．Ｄｉｓｐｅｒｓｅ  Ｒｅｄ  １、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２８９、２９８、３０２、３０３、３１０、３１１、３１２、３２０、３２４、３２８などの赤色染料；
Ｃ．Ｉ．Ｄｉｓｐｅｒｓｅ  Ｖｉｏｌｅｔ  １、４、８、２３、２６、２７、２８、３１、３３、３５、３６、３８、４０、４３、４６、４８、５０、５１、５２、５６、５７、５９、６１、６３、６９、７７などの紫色染料；
Ｃ．Ｉ．Ｄｉｓｐｅｒｓｅ  Ｇｒｅｅｎ  ６：１、９などの緑色染料；
Ｃ．Ｉ．Ｄｉｓｐｅｒｓｅ  Ｂｒｏｗｎ  １、２、４、９、１３、１９、２７などの茶色染料；
Ｃ．Ｉ．Ｄｉｓｐｅｒｓｅ  Ｂｌｕｅ  ３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３、３５９、３６０などの青色染料；
Ｃ．Ｉ．Ｄｉｓｐｅｒｓｅ  Ｂｌａｃｋ  １、３、１０、２４などの黒色染料等を好ましく使用できる。
【００３０】
日本化薬（株）製の染料としては、Ｋａｙａｓｅｔ  Ｂｌａｃｋ  Ｋ−Ｒ、Ａ−Ｎ、Ｋａｙａｌｏｎ  Ｐｏｌｙｅｓｔｅｒ  Ｂｌａｃｋ  Ｓ−２００、ＥＸ−ＳＦ  ３００、Ｇ−ＳＦ、ＢＲ−ＳＦ、２Ｂ−ＳＦ  ２００、ＴＡ−ＳＦ  ２００、ＡＵＬ−Ｓ、Ｋａｙａｓｅｔ  Ｙｅｌｌｏｗ  Ｋ−ＣＬ、Ｋａｙａｌｏｎ  Ｐｏｌｙｅｓｔｅｒ  Ｙｅｌｌｏｗ  ４Ｇ−Ｅ、Ｋａｙａｌｏｎ  Ｐｏｌｙｅｓｔｅｒ  Ｌｉｇｈｔ  Ｙｅｌｌｏｗ  ５Ｇ−Ｓ、Ｋａｙａｓｅｔ  Ｒｅｄ  Ｋ−ＢＬ、Ｋａｙａｃｅｌｏｎ  Ｒｅｄ  Ｅ−ＢＦ、ＳＭＳ−５、ＳＭＳ−１２、Ｋａｙａｌｏｎ  Ｐｏｌｙｅｓｔｅｒ  Ｒｅｄ  ＴＬ−ＳＦ、ＢＲ−Ｓ、ＢＬ−Ｅ、ＨＬ−ＳＦ、３ＢＬ−Ｓ２００、ＡＵＬ−Ｓ、Ｋａｙａｌｏｎ  Ｐｏｌｙｅｓｔｅｒ  Ｌｉｇｈｔ  Ｒｅｄ  Ｂ−Ｓ２００、Ｋａｙａｌｏｎ  Ｐｏｌｙｅｓｔｅｒ  Ｒｕｂｉｎｅ  ＢＬ−Ｓ２００、Ｋａｙａｓｅｔ  Ｂｌｕｅ  Ｎ、Ｋ−ＦＬ、ＭＳＢ−１３、Ｋａｙａｌｏｎ  Ｐｏｌｙｅｓｔｅｒ  Ｂｌｕｅ  ＢＲ−ＳＦ、Ｔ−Ｓ、Ｋａｙａｌｏｎ  Ｐｏｌｙｅｓｔｅｒ  Ｌｉｇｈｔ  Ｂｌｕｅ  ＢＧＬ−Ｓ２００、Ｋａｙａｌｏｎ  Ｐｏｌｙｅｓｔｅｒ  Ｔｕｒｑ  Ｂｌｕｅ  ＧＬ−Ｓ２００、Ｋａｙａｌｏｎ  Ｐｏｌｙｅｓｔｅｒ  Ｂｌｕｅ  Ｇｒｅｅｎ  ＦＣＴ−Ｓ等を好ましく使用できる。
オリエント化学工業（株）製の染料としては、Ｖａｌｉｆａｓｔ  Ｂｌａｃｋ  ３８０６、３８１０、３８２０、Ｏｉｌ  Ｂｌａｃｋ  ＢＳ、ＢＹ、Ｂ−８５、８６０、Ｗａｔｅｒ  Ｙｅｌｌｏｗ  ６Ｃ、Ｖａｌｉｆａｓｔ  Ｙｅｌｌｏｗ  １１０１、１１０５、３１１０、３１２０、４１２０、４１２６、Ｏｐｌａｓ  Ｙｅｌｌｏｗ  １３０、１４０、Ｏｉｌ  Ｙｅｌｌｏｗ  ＧＧ−Ｓ、１０５、１０７、１２９、８１８、Ｗａｔｅｒ  Ｒｅｄ  ２７、Ｖａｌｉｆａｓｔ  Ｒｅｄ  １３０６、１３５５、２３０３、３３１１、３３２０、Ｖａｌｉｆａｓｔ  Ｏｒａｎｇｅ  ３２１０、Ｖａｌｉｆａｓｔ  Ｂｒｏｗｎ  ２４０２、Ｏｉｌ  Ｒｅｄ  ５Ｂ、Ｏｉｌ  Ｐｉｎｋ  ３１２、Ｏｉｌ  Ｂｒｏｗｎ  ＢＢ、Ｖａｌｉｆａｓｔ  Ｂｌｕｅ  １６０１、１６０３、１６０５、２６０６、３８０６、３８２０、Ｏｉｌ  Ｂｌｕｅ  ＃１５、＃６１３、６１３、Ｎ１４、ＢＯＳ等を好ましく使用できる。
住友化学（株）製の染料としては、Ｓｕｍｉｋａｒｏｎ  Ｂｌａｃｋ  Ｓ−ＢＬ、Ｓ−ＢＦ  ｅｘｔｒａ  ｃｏｎｃ．、Ｓ−ＲＰＤ、Ｓ−ＸＥ  ３００％、Ｓｕｍｉｋａｒｏｎ  Ｙｅｌｌｏｗ  ＳＥ−４Ｇ、ＳＥ−５Ｇ、ＳＥ−３ＧＬ  ｃｏｎｃ．、ＳＥ−ＲＰＤ、Ｓｕｍｉｋａｒｏｎ  Ｂｒｉｌｌｉａｎｔ  Ｆｌａｖｉｎｅ  Ｓ−１０Ｇ、Ｓｕｍｉｋａｒｏｎ  Ｒｅｄ  Ｅ−ＦＢＬ、Ｅ−ＲＰＤ（Ｅ）、Ｓ−ＲＰＤ（Ｓ）、Ｓｕｍｉｋａｒｏｎ  Ｂｒｉｌｌｉａｎｔ  Ｒｅｄ  Ｓ−ＢＦ、Ｓ−ＢＬＦ、ＳＥ−ＢＬ、ＳＥ−ＢＧＬ、ＳＥ−２ＢＦ、ＳＥ−３ＢＬ（Ｎ）、Ｓｕｍｉｋａｒｏｎ  Ｒｅｄ  Ｅ−ＦＢＬ、Ｅ−ＲＰＤ（Ｅ）、Ｓ−ＲＰＤ（Ｓ）、Ｓｕｍｉｋａｒｏｎ  Ｂｒｉｌｌｉａｎｔ  Ｒｅｄ  Ｓ−ＢＦ、Ｓ−ＢＬＦ、ＳＥ−ＢＬ、ＳＥ−ＢＧＬ、ＳＥ−２ＢＦ、ＳＥ−３ＢＬ（Ｎ）、Ｓｕｍｉｋａｒｏｎ  Ｂｒｉｌｌｉａｎｔ  Ｂｌｕｅ  Ｓ−ＢＬ、Ｓｕｍｉｋａｒｏｎ  Ｔｕｒｑｕｏｉｓｅ  Ｂｌｕｅ  Ｓ−ＧＬ、Ｓ−ＧＬＦｇｒａｉｎ等を好ましく使用できる。
ＢＡＳＦ社製の染料としては、Ｂａｓａｃｒｙｌ  Ｂｌａｃｋ  Ｘ−ＢＧＷ、ＮａｏｚａｐｏｎＢｌａｃｋ  Ｘ−５１、Ｘ−５５、Ｎｅｏｚａｐｏｎ  Ｙｅｌｌｏｗ  ０８１、Ｌｕｒａｆｉｘ  Ｙｅｌｌｏｗ  １３８等、Ｚａｐｏｎ  Ｂｌｕｅ  ８０７、Ｎｅｏｚａｐｏｎ  Ｂｌｕｅ  ８０７、Ｌｕｒａｆｉｘ  Ｂｌｕｅ５９０、６６０、Ｏｒａｓｏｌ  Ｂｌａｃｋ  ＲＬＩ、ＲＬ、ＣＮ、Ｏｒａｃｅｔ  Ｙｅｌｌｏｗ  ８ＧＦ、ＧＨＳ、Ｏｒａｓｏｌ  Ｒｅｄ  Ｇ、Ｏｒａｃｅｔ  Ｐｉｎｋ  ＲＰ、Ｏｒａｓｏｌ  Ｂｌｕｅ  ＧＬ、ＧＮ、２Ｒ等を好ましく使用できる。
田岡化学工業（株）製の染料としては、Ｏｌｅｏｓｏｌ  Ｆａｓｔ  Ｂｌａｃｋ  ＡＲ、ＲＬ、Ｏｌｅｏｓｏｌ  Ｆａｓｔ  Ｐｉｎｋ  ＦＢ、Ｒｈｏｄａｍｉｎｅ  Ａ、Ｂ、Ｂ  ｇｒａｎ．、Ｏｌｅｏｓｏｌ  Ｆａｓｔ  Ｙｅｌｌｏｗ  ２Ｇ、Ｏｌｅｏｓｏｌ  Ｆａｓｔ  Ｂｌｕｅ  ＥＬＮ等を好ましく使用できる。
保土谷化学工業（株）製の染料としては、Ｓｐｉｌｏｎ  Ｂｌａｃｋ  ＢＮＨ、ＭＨ  ｓｐｅｃｉａｌ等を好ましく使用できる。
三井化学（株）製の染料としては、ＰＳ  Ｙｅｌｌｏｗ  ＧＧ、ＭＳ  Ｙｅｌｌｏｗ  ＨＤ−１８０、ＰＳ  Ｒｅｄ  Ｇ、ＭＳ  Ｍａｇｅｎｔａ  ＶＰ等を好ましく使用できる。
バイエル社製の染料としては、Ｃｅｒｅｓ  Ｂｌｕｅ  ＧＮ  ０１等を好ましく使用できる。
住化カラー（株）製の染料としては、ＴＳ  Ｙｅｌｌｏｗ  １１８  ｃａｋｅ、ＥＳＣ  Ｙｅｌｌｏｗ  １５５、Ｓｕｍｉｐｌａｓｔ  Ｙｅｌｌｏｗ  ＨＬＲ、ＧＣ、ＴＳ  Ｔｕｒｑ  Ｂｌｕｅ  ６１８、６０６、ＥＳＣ  Ｂｌｕｅ  ６５５、６６０、Ｓｕｍｉｐｌａｓｔ  ＢｌｕｅＳ、ＯＡ等を好ましく使用できる。
【００３１】
顔料は、特に限定されず公知のものを使用することができる。有機顔料としては、例えば、溶性アゾ顔料、不溶性アゾ顔料、縮合アゾ顔料等のアゾ顔料、キナクドリン顔料、ペリレン顔料、ペリノン顔料、イソインドリノン顔料、イソインドリン顔料、ジオキサジン顔料、チオインジゴ顔料、アントラキノン顔料、キノフタロン顔料、金属錯体顔料、ジケトピロロピロール顔料等の多環式顔料、フタロシアニン顔料などが挙げられる。また、無機顔料としては、カーボンブラック、金属酸化物、金属水酸化物、金属硫化物、金属フェロシアン化物、金属塩化物等が挙げられ、更にカーボンブラックとしては、ファーネスブラック、ランプブラック、アセチレンブラック、チャンネルブラック等が挙げられる。
【００３２】
顔料の具体例としては、Ｃ．Ｉ．Ｐｉｇｍｅｎｔ  Ｒｅｄ  ７、９、１４、４１、４８：１、４８：２、４８：３、４８：４、８１：１、８１：２、８１：３、１２２、１２３、１４６、１４９、１６８、１７７、１７８、１７９、１８７、２００、２０２、２０８、２１０、２１５、２２４、２５４、２５５、２６４などの赤色顔料；
Ｃ．Ｉ．Ｐｉｇｍｅｎｔ  Ｙｅｌｌｏｗ  １、３、５、６、１４、５５、６０、６１、６２、６３、６５、７３、７４、７７、８１、９３、９７、９８、１０４、１０８、１１０、１２８、１３８、１３９、１４７、１５０、１５１、１５４、１５５、１６６、１６７、１６８、１７０、１８０、１８８、１９３、１９４、２１３などの黄色顔料；
Ｃ．Ｉ．Ｐｉｇｍｅｎｔ  Ｏｒａｎｇｅ  ３６、３８、４３などの橙色顔料；
Ｃ．Ｉ．Ｐｉｇｍｅｎｔ  Ｂｌｕｅ  １５、１５：２、１５：３、１５：４、１５：６、１６、２２、６０などの青色顔料；
Ｃ．Ｉ．Ｐｉｇｍｅｎｔ  Ｇｒｅｅｎ  ７、３６、５８などの緑色顔料；
Ｃ．Ｉ．Ｐｉｇｍｅｎｔ  Ｖｉｏｌｅｔ  １９、２３、３２、５０などの紫色顔料；
Ｃ．Ｉ．Ｐｉｇｍｅｎｔ  Ｂｌａｃｋ  ７などの黒色顔料が挙げられる。
これらの中でも、Ｃ．Ｉ．Ｐｉｇｍｅｎｔ  Ｒｅｄ  １２２、Ｃ．Ｉ．Ｐｉｇｍｅｎｔ  Ｙｅｌｌｏｗ  ７４、１２８、１５５、Ｃ．Ｉ．Ｐｉｇｍｅｎｔ  Ｂｌｕｅ  １５：３、１５：４、１５：６、Ｃ．Ｉ．Ｐｉｇｍｅｎｔ  Ｇｒｅｅｎ  ７、３６、Ｃ．Ｉ．Ｐｉｇｍｅｎｔ  Ｖｉｏｌｅｔ  １９、Ｃ．Ｉ．Ｐｉｇｍｅｎｔ  Ｂｌａｃｋ  ７等を好ましく使用できる。
【００３３】
分散体に含まれる分散染料及び／又は顔料は、その目的に応じて、種類、粒子径、処理方法等を適宜選択することができる。また、分散体に含まれる分散染料及び顔料については、１種のみで使用してもよいし、２種以上の複数種類で使用してもよい。
【００３４】
分散体における分散染料及び顔料の濃度は、分散用組成物１００質量％中、１〜５０質量％であることが好ましく、５〜４０質量％であることがより好ましい。分散染料及び顔料の濃度が５０質量％を超えると、分散体中において、分散染料及び顔料の密度が高くなり、自由な移動が妨げられることによって凝集してしまう可能性がある。
【００３５】
水性溶媒は、水及び／又は水溶性有機溶媒を使用することができ、２種以上を混合して使用してもよい。水は、純水又はイオン交換水（脱イオン水）を用いることが好ましい。また、水溶性有機溶媒としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコールなどのアルコール類、エチレングリコール、プロピレングリコール、ジプロピレングリコール、ブチレングリコール、トリエチレングリコール、１，２，６−ヘキサントリオール、チオジグリコール、ヘキシレングリコール、ジエチレングリコールなどのグリコール類、エチレングリコールモノメチルエーテル、エチレングリコールモノエチルエーテル、ジエチレングリコールメチルエーテル、ジエチレングリコールエチルエーテル、トリエチレングリコールモノメチルエーテル、トリエチレングリコールモノエチルエーテル、トリエチレングリコールモノブチルエーテルなどのグリコールエーテル類、グリセリンなどの多価アルコール、Ｎ−メチル−２−ピロリドン、２−ピロリドン、１，３−ジメチル−２−イミダゾリジノンなどの含窒素化合物類を用いることができる。なお、水と水溶性有機溶媒との混合液を使用する場合、水溶性有機溶媒は１０質量％以下、好ましくは０．０１〜５質量％とすることがよい。
【００３６】
分散体中の水及び水溶性有機溶媒の割合については、分散体１００質量％中、５〜９５質量％であることが好ましく、３０〜９０質量％であることがより好ましい。
【００３７】
本発明の分散体の製造方法については、特に、上述した分散用組成物と、分散染料及び／又は顔料と、水性溶媒とを混合分散する工程を含むことが好適である。例えば、分散剤と、分散染料及び／又は顔料と、水性溶媒を、ペイントシェーカー、ビーズミル、ボールミル、ディソルバー、ニーダーなどの混合分散機を用いて混合し、分散体を得ることができる。また、常温において固体の成分を用いる場合は、必要に応じて加熱混合してもよい。
【００３８】
分散体の粘度は、１０．０ｍＰａ・ｓ以下が望ましく、５．０ｍＰａ・ｓ以下がより望ましい。また、分散体の粘度の下限値としては、１．０ｍＰａ・ｓ以上であることが望ましい。この場合の粘度は、２５℃における条件である。
【００３９】
分散体中の分散染料及び／又は顔料の平均粒子径については、例えば分散体に分散後５時間後の粒径が３３０ｎｍ以下、好ましくは１００〜３００ｎｍが望ましい。ここで言う平均粒子径とは、メディアン径（Ｄ５０）のことを言う。
【００４０】
分散体の静的表面張力は、５０ｍＮ／ｍ以下が望ましく、４５ｍＮ／ｍ以下、下限値は２０ｍＮ／ｍ以上がより望ましい。
【００４１】
また、本発明のインク組成物は、下記（ｉ）〜（ｉｉｉ）を含有することが好適である。
（ｉ）分散用組成物
（ｉｉ）分散染料及び／又は顔料
（ｉｉｉ）水及び／又は水溶性有機溶媒
更に、樹脂や紫外線吸収剤、酸化防止剤、ｐＨ調整剤、防腐剤及び粘度調整剤等の添加剤を任意で加えてもよい。
【００４２】
インク組成物中の分散染料及び／又は顔料の濃度は、インク組成物１００質量％中、０．１〜２０質量％であることが好ましく、より好ましくは０．１〜１０質量％である。
【００４３】
インク組成物中の水及び／又は水溶性有機溶媒の割合は、インク組成物１００質量％中、５０〜９９質量％であることが好ましく、６０〜９５質量％であることがより好ましい。
【００４４】
インク組成物中に含まれる樹脂は、疎水基及び親水基を有しているポリマーであることが好ましい。このポリマーは、アルキル基、シクロアルキル基、アリール基から選ばれる少なくとも１種の官能基を疎水基として有することが好ましい。また、カルボキシ基、スルホ基、ヒドロキシ基、アミノ基、アミド基及びこれらの官能基から選ばれる少なくとも１種の官能基を親水基として有することが好ましい。このようなポリマーは、例えば、アクリロイル基、メタクリロイル基、ビニル基、アリル基等の官能基を有するモノマーやオリゴマー類を重合することによって得られる。具体的には、スチレン、テトラヒドロフルフリルアクリレート、ブチルメタクリレート、（α，２，３又は４）−アルキルスチレン、（α，２，３又は４）−アルコキシスチレン、３，４−ジメチルスチレン、α−フェニルスチレン、ジビニルベンゼン、ビニルナフタレン、ジメチルアミノ（メタ）アクリレート、ジメチルアミノエチル（メタ）アクリレート、ジメチルアミノプロピルアクリルアミド、Ｎ，Ｎ−ジメチルアミノエチルアクリレート、アクリロイルモルフォリン、Ｎ，Ｎ−ジメチルアクリルアミド、Ｎ−イソプロピルアクリルアミド、Ｎ，Ｎ−ジエチルアクリルアミド、メチル（メタ）アクリレート、エチル（メタ）アクリレート、プロピル（メタ）アクリレート、エチルヘキシル（メタ）アクリレート、その他アルキル（メタ）アクリレート、メトキシジエチレングリコール（メタ）アクリレート、エトキシ基、プロポキシ基、ブトキシ基のジエチレングリコール又はポリエチレングリコールの（メタ）アクリレート、シクロヘキシル（メタ）アクリレート、ベンジル（メタ）アクリレート、フェノキシエチル（メタ）アクリレート、イソボニル（メタ）アクリレート、ヒドロキシアルキル（メタ）アクリレート、その他含フッ素、含塩素、含珪素（メタ）アクリレート、（メタ）アクリルアミド、マレイン酸アミド、（メタ）アクリル酸等の１官能の他に架橋構造を導入する場合は（モノ、ジ、トリ、テトラ、ポリ）エチレングリコールジ（メタ）アクリレート、１，４−ブタンジオール、１，５−ペンタンジオール、１，６−ヘキサンジオール、１，８−オクタンジオール及び１，１０−デカンジオール等の（メタ）アクリレート、トリメチロールプロパントリ（メタ）アクリレート、グリセリン（ジ、トリ）（メタ）アクリレート、ビスフェノールＡ又はＦのエチレンオキシド付加物のジ（メタ）アクリレート、ネオペンチルグリコールジ（メタ）アクリレート、ペンタエリスリトールテトラ（メタ）アクリレート、ジペンタエリスリトールヘキサ（メタ）アクリレート等のアクリル基やメタクリル基を有する化合物を用いることができる。
【００４５】
インク組成物中の樹脂の割合は特に限定されないが、インク組成物１００質量％中、０〜３０質量％であることが好ましく、０〜２０質量％であることがより好ましい。なお、インク組成物中に樹脂を配合する場合は、１質量％以上とすることが好ましい。
【００４６】
その他、各種の添加剤をインク組成物に含有させることができる。添加剤としては、紫外線吸収剤、酸化防止剤、ｐＨ調整剤、防腐剤、粘度調整剤等が挙げられ、これらを適宜選択してインク組成物中に配合することができる。これらの添加剤は、分散染料及び／又は顔料、水及び／又は水溶性有機溶媒、樹脂とは別に、分散体及びインク組成物１００質量％中における残部、具体的には、インク組成物１００質量％中、０〜１０質量％の割合で配合させることができる。
【００４７】
また、インク組成物の製造方法については、特に制限はないが、上述した分散剤と、分散染料及び／又は顔料と、水性溶媒とを混合分散して分散体を得る工程と、該分散体と、水、水溶性有機溶媒、樹脂、紫外線吸収剤、酸化防止剤、ｐＨ調整剤、防腐剤、粘度調整剤から選ばれる少なくとも１種の物質とを混合する工程とを含む方法を採用することが好適である。
【００４８】
インク組成物は、インクジェット記録方式、ペン等の筆記用具による記録方式、その他の印刷方法によって記録媒体に塗工させる。本発明のインク組成物は、特にインクジェット記録方式に好ましく用いることができる。
【実施例】
【００４９】
以下、実施例及び比較例を示し、本発明を具体的に説明するが、本発明は下記の実施例に制限されるものではない。なお、下記の例において、部及び％はそれぞれ質量部、質量％を示す。
【００５０】
［実施例１］
赤色分散染料であるＤＲ−６０（Ｃ．Ｉ．Ｄｉｓｐｅｒｓｅ  Ｒｅｄ  ６０）１５部、水性溶媒としてイオン交換水７４．７部とプロピレングリコール０．１部、（Ａ）成分として化合物（Ａ−１）１０．０部、（Ｂ）成分として化合物（Ｂ−１）０．０５部、（Ｃ）成分として化合物（Ｃ−１）０．１５部、ジルコニアビーズ（径０．３ｍｍ）３００部を、プラスチック容器（ポリプロピレン製、容量０．５Ｌ）に入れて、ＰＡＩＮＴ  ＳＨＡＫＥＲ（浅田鉄工（株）製）を用いて、１時間、３時間、５時間分散させた。分散後、ジルコニアビーズを濾別して分散体を得た。
【００５１】
［実施例２〜１８、比較例１〜１１］
実施例１と同様の方法で、表１、表２及び表３に示す組成の分散体を作製した。
【００５２】
各分散体について、その粘度、平均粒子径、表面張力を下記の方法により測定した。その結果を表１、表２及び表３に示す。なお、各表中、括弧は有効成分量を示す。括弧の記載がない各成分の有効成分は１００％であり、各質量部が有効成分量を示す。
【００５３】
〈粘度〉
ＴＶＥ−２０  Ｅ型粘度計（東機産業（株）製）を使用して、分散１時間後、３時間後、５時間後の分散体の粘度（２５℃）を測定した。分散時間が長くても、一定した粘度であることが良好である。
【００５４】
〈平均粒子径〉
ＦＰＡＲ−１０００  濃厚系粒径アナライザー（大塚電子（株）製）を使用して、粘度同様に各分散時間における分散染料の平均粒子径（Ｄ５０）を測定した。
【００５５】
〈表面張力〉
ＤＹ−５００  高機能表面張力計（協和界面科学（株）製）を使用して、粘度同様に各分散時間における分散体の静的表面張力を測定した。分散時間が長くても低い静的表面張力を維持できることが良好である。
【００５６】
【表１】
2020037101.tif 000008
【００５７】
【表２】
2020037101.tif 000009
【００５８】
【表３】
2020037101.tif 000010
【００５９】
上記表１〜３において、各表中の（Ａ）、（Ｂ）及び（Ｃ）成分の詳細は、以下のとおりである。
（Ａ−１）：リグニンスルホン酸ナトリウム（Ｗｅｓｔ  Ｖｉｒｇｉｎｉａ  Ｐｕｌｐ＆Ｐａｐｅｒ社製、重量平均分子量８，４００）
（Ａ−２）：リグニンスルホン酸ナトリウム（日本製紙社製パールレックスＮＰ、重量平均分子量１２，０００）
（Ａ−３）：変性リグニンスルホン酸ナトリウム（日本製紙社製パールレックスＤＰ、重量平均分子量１２，０００）
（Ａ−４）：ＳＭＡ−１４４０（川原油化製品、有効成分：２０％、スチレン・無水マレイン酸コポリマー  重量平均分子量７，０００）
（Ａ−５）：シャロールＡＮ−１０３Ｐ（第一工業製薬製品、有効成分：４０％、ポリアクリル酸ナトリウム  重量平均分子量１０，０００）
（Ａ−６）：ラベリンＦＤ−４０（第一工業製薬製品、有効成分：４０％、ナフタレンスルホン酸ナトリウムホルマリン縮合物  重量平均分子量４，０００）
（Ａ−７）：ノイゲンＥＡ−１３７（第一工業製薬製品、有効成分：１００％、ポリオキシエチレンスチリルフェニルエーテル  重量平均分子量８５０〜９５０）
（Ｂ−１）：２，５，８，１１−テトラメチル−６−ドデシン−５，８−ジオールのエトキシル化体（式（２）におけるｍ＋ｎの平均値は４である。）
（Ｂ−２）：２，４，７，９−テトラメチル−５−デシン−４，７−ジオールのエトキシル化体（式（２）におけるｍ＋ｎの平均値は４である。）
（Ｂ−３）：２，４，７，９−テトラメチル−５−デシン−４，７−ジオール
（Ｃ−１）：式（３）におけるｗ＋ｙ＝４８、重量平均分子量５，２５０、エチレンオキサイド含有量４０％、プロピレンオキサイド含有量６０％
（Ｃ−２）：式（３）におけるｗ＋ｙ＝１２、重量平均分子量１，８００、エチレンオキサイド含有量３０％、プロピレンオキサイド含有量７０％
（Ｃ−３）：式（３）におけるｗ＋ｙ＝２６、重量平均分子量２，９００、エチレンオキサイド含有量４０％、プロピレンオキサイド含有量６０％
（Ｃ−４）：式（３）におけるｗ＋ｙ＝１４５、重量平均分子量８，０００、エチレンオキサイド含有量８０％、プロピレンオキサイド含有量２０％
（Ｃ−５）：式（３）におけるｗ＋ｙ＝２０５、重量平均分子量１１，２５０、エチレンオキサイド含有量８０％、プロピレンオキサイド含有量２０％
（ＤＲ−６０）：Ｃ．Ｉ．Ｄｉｓｐｅｒｓｅ  Ｒｅｄ  ６０
（ＤＹ−５４）：Ｃ．Ｉ．Ｄｉｓｐｅｒｓｅ  Ｙｅｌｌｏｗ  ５４
（ＤＢ−３５９）：Ｃ．Ｉ．Ｄｉｓｐｅｒｓｅ  Ｂｌｕｅ  ３５９
（ＤＢ−３６０）：Ｃ．Ｉ．Ｄｉｓｐｅｒｓｅ  Ｂｌｕｅ  ３６０
（ＤＢｒ−２７）：Ｃ．Ｉ．Ｄｉｓｐｅｒｓｅ  Ｂｒｏｗｎ  ２７